(57)【要約】【課題】すでに塗装されている塗装面にもそのまま塗装でき、低コストでかつ塗布が簡単で、落書き防止及び除去効果が高く、さらに、落書き除去後にも再塗装の必要がなく落書き対策を可能とする落書き対策塗料を提供する。【解決手段】少なくとも、（Ａ）合成樹脂エマルション、（Ｂ）ポリシロキサン樹脂、及び、（Ｃ）鱗片状フィラーを含んでいる落書き対策水性塗料。【選択図】なし【特許請求の範囲】
【請求項１】
少なくとも、（Ａ）合成樹脂エマルション、（Ｂ）ポリシロキサン樹脂、及び、（Ｃ）鱗片状フィラーを含んでいることを特徴とする落書き対策水性塗料。
【請求項２】
前記合成樹脂エマルションがアクリル樹脂エマルションであることを特徴とする請求項１に記載の落書き対策水性塗料。
【請求項３】
さらに、顔料を含むことを特徴とする請求項１または請求項２に記載の落書き対策水性塗料。
【請求項４】
さらに、架橋剤を含むことを特徴とする請求項１ないし請求項３のいずれか１項に記載の落書き対策水性塗料。
【請求項５】
前記架橋剤が、シランカップリング剤であることを特徴とする請求項４に記載の落書き対策水性塗料。
【請求項６】
前記鱗片状フィラーが、ガラスフレークであることを特徴とする請求項１ないし請求項５のいずれか１項に記載の落書き対策水性塗料。
【発明の詳細な説明】
【技術分野】
【０００１】
本発明は、土木構造物や建築構造物等に塗布されてこれらの表面に塗膜を形成し、塗料等により落書きされてもその落書きをはじき、あるいは、その落書きを容易に除去することができる落書き対策水性塗料に関する。
【背景技術】
【０００２】
屋外の土木構造物や建築構造物の多くに、ラッカースプレーや水性スプレー等による落書きがなされ、美観や景観が損ねられている。このような落書きへの対策として、（１）落書きをシンナー等を用いて除去する、（２）落書きの上から塗料を塗布して覆い隠す、（３）上記の構造物に予め、塗料をはじく、あるいは、容易に除去できる落書き対策塗料を塗装しておく、等の方法が採用されている。
【０００３】
（１）の、落書きをシンナー等を用いて除去する方法では、容易には除去できないことが多く、また、既存の塗膜を侵してしまうことも多く、さらに、時間と労力とが必要になる他、シンナーによる作業者健康や環境への影響などの各種問題があった。（２）の、落書きの上から塗料を塗布して覆い隠す方法は、最も簡便で低コストな方法ではあるが、用いる塗料の種類によっては、既存の塗膜を侵したり、上書き塗布後に、さらに再度落書きをされた場合に、塗膜にしわ、浮き、剥がれ等の不具合が発生する場合がある。これら（１）や（２）の方法では、落書きに対して対処したにもかかわらず、かえって美観を損ねる結果となる恐れがあった。
【０００４】
また、（３）の、予め落書き対策塗料を塗装しておく方法では、現状の落書き対策塗料が、既存の塗膜を完全に除去しなければならない、塗装工程が多いと云った問題があり、また、現状では二液混合塗料であるため、厳密な配合による調製が必要な上に調製後の使用可能時間が短く（例えば２０℃で２時間程度、３０℃では１時間程度）、塗装間隔に制約がある。さらに、現状の落書き対策塗料では、適切な施工によってはじめて落書き対策効果が得られる。このように現状の落書き対策塗料は、専門性が高く、取扱いが容易でないと云う問題があり、塗装専門業者でなければ施工できず、その施工コストが高いものとなっていた。
【０００５】
その他、比較的容易に実施できる落書き対策方法が、いくつか提案されている。具体的には、被塗物面に可剥離塗膜を予め形成しておき、その上に為された汚れ及び落書きを前記可剥離塗膜と一緒に除去する方法（特許文献１参照）、被塗物面にアルカリ可溶の塗膜を予め形成しておき、アルカリ洗剤を用いて塗膜を洗い流すことで落書きを消去する方法（特許文献２参照）、長鎖脂肪族１級アルコールにエチレンオキシドを付加重合した、ＨＬＢ値が７〜１３である界面活性剤の存在下でワックスを水中に分散してなる水性塗料を塗布し、汚れや落書きを塗膜ごと水で洗い流す方法（特許文献３参照）等が挙げられる。しかしながら、これらの方法では、落書きとともに塗膜も除去されるようになっており、塗膜自体の耐久性が低く、また、落書き除去後に再施工を行う必要がある等の問題があった。
【０００６】
このように、低コストで簡便に実施でき、落書き除去後にも再塗装の必要がなく、かつ、効果が高い落書き対策方法が求められていた。
【先行技術文献】
【特許文献】
【０００７】
【特許文献１】特開２００６−１５９０７９号公報
【特許文献２】特開２００８−１８３５２０号公報
【特許文献３】特開２００７−０７７３４４号公報
【発明の概要】
【発明が解決しようとする課題】
【０００８】
本発明は、上記した従来の問題点を改善する、すなわち、低コストでかつ塗布が簡単で、落書き防止及び除去効果が高く、さらに、落書き除去後にも再塗装の必要がない落書き対策水性塗料を提供することを目的とする。
【課題を解決するための手段】
【０００９】
本発明者らは上記課題を解決すべく鋭意検討した結果、特定の組成の落書き対策水性塗料が上記課題を解決するのに有効であることを見出し、本発明を完成させた。すなわち、本発明の落書き対策水性塗料は、少なくとも、（Ａ）合成樹脂エマルション、（Ｂ）ポリシロキサン樹脂、及び、（Ｃ）鱗片状フィラーを含んでいることを特徴とする。
【００１０】
また、本発明の落書き対策水性塗料において、前記合成樹脂エマルションがアクリル樹脂エマルションであると、本発明の落書き対策水性塗料により形成される塗膜が高い耐溶剤性を備えることができ、塗膜表面に落書きされた場合であっても、落書きの塗料成分等が塗膜内にしみ込みにくいので、落書きを容易に除去することができるとともに、塗膜自体に高い耐候性を与えることができる。
【００１１】
また、本発明の落書き対策水性塗料に、さらに、顔料を含む落書き対策水性塗料であると、隠蔽性を備えることができ、すでに落書きが書かれている面に塗工した際に、当該落書きを隠蔽することができる。
【００１２】
また、本発明の落書き対策水性塗料は、さらに、架橋剤を含む落書き対策水性塗料であると、本発明の落書き対策水性塗料により形成される塗膜が高い耐溶剤性を備えることができ、塗膜表面に落書きされた場合であっても、落書きの塗料成分等が塗膜内にしみ込みにくいので、落書きを容易に除去することができる。
【００１３】
また、本発明の落書き対策水性塗料において、前記架橋剤が、シランカップリング剤であると、本発明の落書き対策水性塗料により形成される塗膜がさらに高い耐溶剤性を備えることができる。
【００１４】
また、本発明の落書き対策水性塗料において、前記鱗片状フィラーが、ガラスフレークであると、落書きの塗料成分等が、本発明の落書き対策水性塗料により形成される塗膜内によりしみ込みにくくなるので、落書きを容易に除去することができる。
【発明の効果】
【００１５】
本発明によれば、この種の落書き対策塗料では実現困難な課題とされていた、従来は必須であった塗布直前の調製を不要とする一液化と、水を主な揮発成分とする水性化と、が実現し、二液剤で必須である使用直前の混合調製の必要性がなく、使用可能時間が短いと云う問題が解消されるとともに、低コストかつ簡単に塗装でき、落書き防止効果が高く、かつ、落書き除去が容易な落書き対策塗料を提供することができる。
【００１６】
さらに本発明の落書き対策水性塗料は、一液剤でかつ水性塗料であるため、その取扱いが容易で、人体、環境への影響も小さく、その塗装に際してもブラシ、ローラー、刷毛、スプレーなどを用いる通常の方法で行うだけでよく、特別な処理や特定の専門技術を必要としない。
【００１７】
また、本発明の落書き対策水性塗料による塗膜は、塗料等による落書きをはじきやすく、あるいは容易に除去できる。さらに、接着剤、粘着剤との親和性が低いために、塗装面に貼紙された場合であっても容易に除去できる。
【００１８】
本発明の被塗装物は、上記の落書き対策水性塗料により、表面に塗膜が形成されているために、塗膜表面に落書きされた場合であっても、落書きの塗料成分等が塗膜内にしみ込みにくいので、落書きを容易に除去することができる。
【図面の簡単な説明】
【００１９】
【図１】図１は、基材表面に実施例２の落書き対策水性塗料による塗膜が形成された塗装物の断面の拡大写真である。
【発明を実施するための形態】
【００２０】
以下、本発明の落書き対策水性塗料（以下、単に「本発明の塗料」と云う場合がある。）について詳細に説明する。
【００２１】
本発明の塗料は、少なくとも、（Ａ）合成樹脂エマルション、（Ｂ）ポリシロキサン樹脂、及び、（Ｃ）鱗片状フィラーを含んでいることを特徴とするものである。
【００２２】
また、本発明の塗料は、上記（Ａ）〜（Ｃ）の各成分に加えて、必要に応じてその他の成分を加えてもよい。
【００２３】
以下、各成分ごとに詳細に説明する
【００２４】
＜（Ａ）合成樹脂エマルション＞
本発明の塗料における（Ａ）合成樹脂エマルション中に懸濁されている合成樹脂成分は、本発明の落書き対策水性塗料のベース樹脂となる。
【００２５】
このような合成樹脂エマルションとしては、塗料用として一般に入手できるものをそのまま用いることができる。本発明の落書き対策水性塗料はこのように合成樹脂エマルションを用いるので、有機溶剤を有する一般的な塗料とは異なり、人体、環境への悪影響も少なく、塗装作業時の換気、及び、火気による危険性なども格段に軽減される。
【００２６】
ここで、合成樹脂エマルションが、アクリル樹脂エマルションであると、本発明の落書き対策水性塗料により形成される塗膜の耐溶剤性が高くなるので好ましい。このようなアクリル樹脂エマルションを含有する塗膜は、その表面に落書きされた場合であっても、高い耐溶剤性により塗料等の落書きの成分が塗膜内にしみ込みにくいので、その落書きを容易に除去することができるとともに、塗膜自体に高い耐候性を与えることができる。このようなアクリル樹脂エマルションとしてアクリロニトリル−アクリル共重合樹脂エマルションやアクリル−ウレタンハイブリッド型エマルション、シリコーン変性アクリル樹脂エマルション等が挙げられる。
【００２７】
このようなアクリル樹脂エマルションのアクリル樹脂成分が、アクリロニトリルを含む共重合体であると、塗膜の耐溶剤性がさらに向上するのでより好ましく、さらにアクリロニトリル−スチレン−アクリル共重合樹脂であると、特に耐溶剤性、耐汚染性、耐水性、強靱性に優れた硬質な塗膜が形成されるので好ましい。
【００２８】
本発明で用いられる合成樹脂エマルションにおける樹脂成分のガラス転移温度としては５℃以上であることが、形成される塗膜の強度が高くなり、被塗面への強い密着力が得られるので好ましい。さらに好ましいガラス転移温度の範囲としては３０℃以上７０℃以下である。該ガラス転移温度が高すぎると合成樹脂エマルション中の樹脂粒子同士の、塗布後の一体化が進行しにくいので、均一な塗膜が形成されにくく、その結果、塗膜に割れが生じやすくなるとともに、塗膜と被塗装面との密着性が低下しやすくなる。
【００２９】
本発明の塗料における合成樹脂エマルションの配合量としては、本発明の塗料の固形分（溶媒・分散媒等の蒸発成分を除去したもの）に対する、合成樹脂エマルションの固形分の濃度で２０質量％以上７０質量％以下の範囲が好ましく、より好ましくは２５質量％以上５０質量％以下の範囲である。合成樹脂エマルションの配合量が少なすぎると均一な塗膜が得られにくいために空隙がある塗膜となりやすく、落書きの塗料成分等が塗膜内にしみ込みやすくなって落書き除去性が低下しやすくなるとともに、塗膜と被塗装面との密着性が低下する場合がある。配合量が多すぎると相対的に後述する鱗片状フィラーの配合量が少なくなるので、鱗片状フィラーによる落書きの塗料成分等の塗膜内へのしみ込み防止作用が不十分となり、十分な落書き対策効果が得られにくくなる。
【００３０】
本発明の塗料において、後述する架橋剤の添加に代えて、あるいは、架橋剤を添加しながら、合成樹脂エマルションにおける合成樹脂成分の全部あるいは一部を自己架橋性合成樹脂とすることで、架橋剤の添加の効果と同等の効果、あるいは、
架橋剤の添加の効果をさらに高めることができる。
【００３１】
＜（Ｂ）ポリシロキサン樹脂＞
本発明の塗料は、落書きの付着を抑制し、かつ、落書きの塗料をはじきやすくする撥水撥油付与添加剤成分として、ポリシロキサン樹脂を含有する。
【００３２】
ポリシロキサン樹脂としては、有機変性したもの、エマルション化したもの、粉末状のもの等、いずれのものであっても使用することができるが、有機変性ポリシロキサン樹脂であると、ポリシロキサン樹脂成分が均一に分散した塗膜が形成されるために好ましい。このような有機変性ポリシロキサン樹脂としては、ポリオキシエチレンアルキルフェニルエーテル変性ポリシロキサン樹脂、ポリエーテル変性ポリシロキサン樹脂、アルコキシ変性ポリシロキサン樹脂、カルビノール変性ポリシロキサン樹脂、エポキシ変性ポリシロキサン樹脂、カルボキシル変性ポリシロキサン樹脂、アルコール変性ポリシロキサン樹脂、フッ素変性ポリシロキサン樹脂、アルキルアラルキルポリエーテル変性ポリシロキサン樹脂、フェノール変性ポリシロキサン樹脂、メルカプト変性ポリシロキサン樹脂、ポリエステル変性ポリシロキサン樹脂、アクリル変性ポリシロキサン樹脂、メタクリル変性ポリシロキサン樹脂、アミド変性ポリシロキサン樹脂、イミド変性ポリシロキサン樹脂、アミノ変性ポリシロキサン樹脂、高級脂肪酸エステル変性ポリシロキサン樹脂、及びメチルスチリル変性ポリシロキサン樹脂が挙げられ、特に好ましい有機変性ポリシロキサン樹脂としてアミノ変性ポリシロキサン樹脂が挙げられ、アミノ変性ポリシロキサン樹脂を用いたときに、特にエマルション塗料中での分散安定性が良くなり、かつ、アクリル樹脂のカルボキシル基との反応性を有するので合成樹脂エマルションとしてアクリル樹脂エマルションを用いた場合には塗膜形成過程で塗膜表面に撥水撥油層を形成することができ、このとき、塗膜の耐久性が向上するとともに、落書きの塗料成分等が塗膜内にしみ込みにくくなって高い落書き対策効果が得られるので好ましい。
【００３３】
本発明の塗料中のポリシロキサン樹脂の含有量は、本発明の塗料の固形分に対してポリシロキサン樹脂（溶媒や分散媒など、揮発分を含む場合には固形分濃度）が０．５質量％以上２０質量％以下の範囲とすることが好ましく、より好ましくは２質量％以上１５質量％以下の範囲である。ポリシロキサン樹脂の含有量が少なすぎると、落書きの付着を抑制しにくく、多すぎると、塗膜にはじきやよりが発生して、外観が悪くなりやすく、また、塗料の粘度が高くなる（ゲル化）など安定性が低下することがある。
【００３４】
＜（Ｃ）鱗片状フィラー＞
本発明の落書き対策水性塗料には、塗料の落書き成分が、塗膜内に浸透することの抑制や、塗膜の割れ防止の目的で、鱗片状フィラーを含有する。該鱗片状フィラーは、形成された塗膜内では層状に積層された状態となるので、落書き成分の塗膜内部への浸透を抑制する効果がある。
【００３５】
このような鱗片状フィラー（微小な板状フィラー）としては、ガラスフレーク、マイカ、タルク、焼成カオリンクレー、水酸化アルミニウム、ケイ酸カルシウム、合成雲母等の公知のフィラーが挙げられ、これらを単独で、または２種以上併用することができる。これら鱗片状フィラーのうち、特に落書き成分の塗膜内部への高い浸透抑制効果が得られるので、ガラスフレークを用いることが好ましい。
【００３６】
鱗片状フィラーとして、予めシランカップリング剤などでその表面に有機官能基を導入したものを用いることにより合成樹脂成分との密着性を向上させることができ、このとき、塗料の落書き成分の塗膜内への浸透抑制効果が高くなるので好ましい。ここで、ガラスフレークでは日本板硝子社等からシランカップリング剤で処理されたものが入手できる。
【００３７】
本発明において、鱗片状フィラーは平均粒径（鱗片状フィラーを平置した際に上方から見た形の円相当径）が１０μｍ以上２５００μｍ以下、厚さが０．５μｍ以上２０μｍ以下のものが使用できる。好ましくは、平均粒径が１０μｍ以上２００μｍ以下、厚さが１μｍ以上１０μｍ以下の範囲である。平均粒径が小さすぎる場合には、塗料の落書き成分の塗膜内に浸透することの抑制効果が十分に得られない場合があり、大きすぎる場合には、塗膜表面が粗れた状態になり仕上りが悪くなる。また、鱗片状フィラーの厚さが薄すぎる場合には、強度的に弱くなり、塗料の調製や塗布時に細片化する懸念があり、添加の効果が得られにくい場合があり、一方、厚すぎる場合には、鱗片状フィラーが沈降しやすくなり、塗料としての取り扱い性が低下する場合があり、また、塗膜表面が粗れた状態になり仕上りが悪くなる。
【００３８】
鱗片状フィラーの含有量は、本発明の塗料の固形分に対して１質量％以上４０質量％以下の範囲であることが好ましく、より好ましくは５質量％以上２０質量％以下の範囲である。添加量が少なすぎる場合には、落書きの塗料成分の塗膜内への浸透抑制が不十分となる場合があり、添加量が多すぎる場合には、塗料の粘度が高くなり、作業性の低下及び仕上りの悪化を招来する場合がある。
【００３９】
＜着色剤＞
本発明の落書き対策水性塗料には、上記（Ａ）〜（Ｃ）の必須成分の他に、有機顔料や無機顔料などの着色剤を配合してもよく、このときには上述の落書き対策効果のみならず、すでに落書きされた土木構造物や建築構造物等などの被落書き対策物に塗布することにより、その落書きを隠蔽する効果を同時に得ることができる。
【００４０】
このような着色剤の種類としては塗料に用い得るものであればそのまま配合でき、着色剤の色は適宜選択する。また、上記着色剤にタルク、マイカ、炭酸カルシウム、カオリンクレー、硫酸バリウム、硫酸カルシウム、ケイ酸アルミニウム、ケイ酸カルシウム、水酸化アルミニウム、酸化亜鉛などの公知の体質顔料を併用しても良い。
【００４１】
着色剤（体質顔料を併用添加する場合には体質顔料を含む）の配合量としては、本発明の塗料の固形分に対して１０質量％以上５０質量％以下の範囲とすることが好ましい。より好ましい配合範囲は２０質量％以上４０質量％以下である。配合量が少なすぎると落書きを隠蔽する効果が十分に得られにくい場合があり、多すぎると合成樹脂エマルション内の樹脂粒子同士の、塗布後の一体化が進行しにくいので均一な塗膜が形成されにくく、塗膜に割れが生じやすくなるとともに、塗膜と被塗装面との密着性が低下しやすくなる。
【００４２】
＜架橋剤＞
本発明の落書き対策水性塗料には、形成される塗膜の耐溶剤性を向上させる目的で、架橋剤を含有させてもよい。架橋剤の添加により合成樹脂成分同士が架橋するので、一液剤でありながら、合成樹脂成分と硬化剤（架橋剤）成分とがそれぞれ異なる液に配合されてなる二液剤の塗料と同等の、化学的に堅固な構造のミクロな樹脂部分が塗膜中に形成される。このような樹脂部分内部には、塗料等の落書きに含まれる溶剤が浸透しにくい。
【００４３】
架橋剤としては、用いる合成樹脂エマルションの合成樹脂成分を架橋させるものを選択する。
【００４４】
このような架橋剤として、例えば、カルボジイミド系化合物、オキサゾリン系化合物、ヒドラジド系化合物、アジリジン系化合物、シランカップリング剤等が挙げられ、これら架橋剤から一種、または二種以上選択して使用する。
【００４５】
カルボジイミド系化合物の例としては、日清紡ケミカル社製のカルボジライトＳＶ−０２、カルボジライトＳ−０２、カルボジライトＳ−０２−Ｌ２、カルボジライトＶ−０４、カルボジライトＥ−０１、カルボジライトＥ−０２等が、オキサゾリン系化合物の例としては、日本触媒社製のエポクロスＫ−２０１０Ｅ、エポクロスＫ−２０２０Ｅ、エポクロスＫ−２０３０Ｅ、エポクロスＷＳ−５００、エポクロスＷＳ−７００等が、それぞれ挙げられる。
【００４６】
また、ヒドラジド系化合物の例としては、大塚化学社などから入手できるアジピン酸ジヒドラジド（ＡＤＨ）、セバシン酸ジヒドラジド（ＳＤＨ）、ドデカンジオヒドラジド（ＤＤＨ）、イソフタル酸ジヒドラジド（ＩＤＨ）、プロピオン酸ジヒドラジド（ＰＤＨ）、サルチル酸ジヒドラジド（ＳＡＨ）、３−ヒドロキシ−２−ナフトエ酸ヒドラジド（ＨＮＨ）、ベンゾフェノンヒドラゾン（ＢＰＨ）、アミノポリアクリルアミド（ＡＰＡ）等が、アジリジン系化合物の例としてや、日本触媒社製のケミタイトＰＺ−３３、ケミタイトＤＺ−２２Ｅ等が、それぞれ挙げられる。
【００４７】
シランカップリング剤としては、官能基の制限は特になく、公知のシランカップリング剤を使用することができるが、エポキシ基を有するシランカップリング剤であると高い反応性が得られるので好ましい。
【００４８】
このようなエポキシ基を有するシランカップリング剤として３−グリシドキシプロピルトリメトキシシラン、３−グリシドキシプロピルトリエトキシシラン、３−グリシドキシプロピルメチルジメトキシシラン、３−グリシドキシプロピルメチルジエトキシシラン、２−（３，４−エポキシシクロヘキシル）エチルトリメトキシシラン等が挙げられる。
【００４９】
上記の架橋剤のうち、シランカップリング剤であると、上記のような合成樹脂成分同士の架橋作用による塗料等の落書きに含まれる溶剤の浸透防止効果のみならず、前記の鱗片状フィラーと、塗膜の他の成分からなる部分（すなわち、ポリシロキサン樹脂からなる部分、及び、上記のようなミクロの合成樹脂部分）と、の密着性を向上させる効果が得られ、塗膜の他の成分からなる部分と、鱗片状フィラーと、の境界からの落書き成分の浸透が防止されて、塗膜の落書きをはじく効果が高くなり、また、落書きされた場合であってもその除去が極めて容易となる。
【００５０】
本発明の塗料中の架橋剤の含有量は、本発明の塗料の固形分に対して０．１質量％以上１５質量％以下の範囲であることが好ましく、さらに好ましくは０．５質量％以上１０質量％以下の範囲である。添加量が多すぎても添加量の増加に見合った効果が得られなくなり、かつ、落書き対策水性塗料の製造コストが高くなる。また、添加量が少なすぎると十分な塗膜の耐溶剤性向上効果が得られない場合がある。
【００５１】
＜その他の成分＞
本発明の落書き対策水性塗料には上述のようにポリシロキサン樹脂が撥水撥油付与添加剤として添加されているが、ポリシロキサン樹脂以外の撥水撥油付与添加剤を配合してもよい。このような撥水撥油付与添加剤としては、パラフィン、ポリエチレン樹脂、脂肪酸エステル樹脂、脂肪酸アミド樹脂、フッ素樹脂等が挙げられ、これらから選ばれる少なくとも１種以上の化合物を使用することができる。本発明の落書き対策水性塗料中のこれら撥水撥油付与添加剤配合量は、ポリシロキサン樹脂の含有量と合わせて０．５質量％以上２０質量％以下の範囲とすることが好ましく、より好ましくは２質量％以上１５質量％以下の範囲である。これらポリシロキサン樹脂以外の撥水撥油付与添加剤をポリシロキサン樹脂に代えて用いることもできる。
【００５２】
本発明の落書き対策水性塗料は、屋外で用いられる場合を勘案すると、その最低造膜温度は５℃以下であることが好ましく、さらに好ましくは０℃以上３℃以下の範囲である。最低造膜温度が５℃超では、低温環境下での造膜性に劣り、形成された被膜にひび割れが生じる場合がある。造膜温度はプロピレングリコールモノメチルエーテル、エチレングリコールｎ−ブチルエーテル、ジエチレングリコールｎ−ブチルエーテル、ジプロピレングリコールメチルエーテル、プロピレングリコールｎ−プロピルエーテル、プロピレングリコールｎ−ブチルエーテル、ジプロピレングリコールｎ−ブチルエーテル、トリプロピレングリコールｎ−ブチルエーテル、及び、プロピレングリコールフェニルエーテル等の各種エーテル類、テキサノール、及び、ベンジルアルコールなどから選ばれる１種または２種以上の造膜助剤により調整することができる。
【００５３】
本発明の落書き対策水性塗料には、その他、必要に応じて顔料分散剤、造膜助剤、凍結防止剤、防錆剤、防腐防カビ剤、増粘剤、塗面調整剤、消泡剤、紫外線吸収剤、光安定剤などを含有することができる。
【００５４】
本発明の落書き対策水性塗料としては、一般に塗料が用いられる分野に広く用いることができるが、特に屋外の土木構造物や建築構造物の塗装に好適である。このような応用例としては、構造物外壁、塀、橋脚、トンネル、カルバートボックス、電柱、ガードレール、歩道橋などが挙げられる。このうち、特にコンクリート製構造物に対して好適に使用することができる。
【００５５】
本発明の落書き対策水性塗料の塗装方法は、一般的な塗料と同様の方法を適宜採用することができる。すなわち、ブラシ、ローラー、刷毛、スプレーなどを用いる既知の塗布方法が使用でき、塗装方法に特に制限はない。また、塗装時の作業性を改善するために、必要に応じて水で希釈し、塗装に適した粘度に調整した上で作業することもできる。また、塗布に当たって塗布面にすでに塗料による塗膜が形成されている場合であっても、プライマー処理なしで塗布することができる（但し、プライマー処理を行ってもよい）。
【００５６】
本発明の落書き対策水性塗料の塗布に際し、乾燥後の膜厚が２０μｍ以上でとなるように塗布を行うことが好ましく、さらに好ましくは６０μｍ以上１８０μｍ以下の範囲である。膜厚が２０μｍ未満の場合、塗料の落書きの成分の浸透抑制作用が不十分となりやすく、塗膜の保護効果が十分に発揮できずに、落書き除去時の塗膜の耐久性が低下する場合がある。２０μｍ以上の膜厚とするために、例えば重ね塗りすることも有効である。
【００５７】
本発明に係る落書き対策水性塗料の乾燥後の塗装面には、塗料による落書きを施そうとした場合にはその塗料がはじかれるので、多くの場合、落書きを描くことができない。このとき、落書きを描こうする意図を即座に挫くことができる。また、多数回繰り返すなどの行為により落書きされてしまった場合であっても、その落書きを柔らかい毛のブラシで擦る、布粘着テープの粘着面を貼り付けた後に剥がす作業を繰り返す、アルコール等の溶剤を含ませた布、紙、ブラシ等で擦る、などの方法で、塗装面を痛めることなく容易に除去することができる。
【００５８】
以上、本発明について、好ましい実施形態を挙げて説明したが、本発明の落書き対策水性塗料は上記実施形態の構成に限定されるものではない。
【００５９】
当業者は、従来公知の知見に従い、本発明の落書き対策水性塗料を適宜改変することができる。このような改変によってもなお本発明の落書き対策水性塗料の構成を具備する限り、もちろん、本発明の範疇に含まれるものである。
【実施例】
【００６０】
以下に本発明の落書き対策水性塗料の実施例について具体的に説明するが、これにより本発明が限定されるものでないことは言うまでもない。
【００６１】
［落書き対策塗料の調整］
各種原料を表１及び表２に記載の配合量（質量％）に従って混合し、攪拌して、実施例１〜実施例９、及び、比較例１〜７、計１６種類の塗料を調製した。
【００６２】
【表１】
2014005316.tif 000002
【００６３】
【表２】
2014005316.tif 000003
【００６４】
上記表１及び表２の注釈は以下の通りである。
（注１）（Ａ）合成樹脂エマルション：ヨドゾールＧＤ９３、ヘンケルジャパン株式会社製アクリロニトリル−スチレン−アクリル共重合樹脂エマルション  固形分：４４質量％、ｐＨ７．５、Ｔｇ（ガラス転移温度）：３５℃、ＭＦＴ（最低造膜温度）：０℃、平均粒径：０．０９μｍ
【００６５】
（注２）分散剤：ＤＩＳＰＥＲＢＹＫ−１９０、ビックケミージャパン株式会社製多官能ポリマー系湿潤分散剤  固形分：４０質量％、酸価：１０ｍｇｋＯＨ／ｇ
（注３）着色剤（顔料）（白色）：タイペークＲ−９３０、石原産業株式会社製二酸化チタン（ルチル型）  ＴｉＯ２％：９３％、平均粒径：０．２５μｍ、吸油量：１９ｍｌ／１００ｇ
【００６６】
（注４）（Ｃ）ガラスフレーク：マイクログラスＧＦ  ＲＣＦ−１６０、日本板硝子株式会社製ガラスフレーク  平均粒径１６０μｍ、平均厚さ５μｍ
【００６７】
（注５）（Ｂ）ポリシロキサン樹脂：テゴホーベ１５００Ｎ、Ｅｖｏｎｉｋ  Ｔｅｇｏ  Ｃｈｅｍｉｅ  ＧｍｂＨ製アミノ変性ポリシロキサン  固形分：５０質量％
（注６）（Ｄ）シランカップリング剤
【００６８】
（注７）消泡剤：ＢＹＫ０２４、ビックケミージャパン株式会社製有機変性シロキサン系消泡剤  固形分：９６質量％
（注８）造膜助剤：テキサノール
（注９）増粘剤：プライマルＲＭ８Ｗ、ロームアンドハース社製ウレタン会合型増粘剤  固形分：２１．５質量％
【００６９】
［試験板の作製］
大きさが７０ｍｍ×１５０ｍｍ及び厚さが１０ｍｍの長方形のモルタル板の一方の面の一部に、落書きを想定して、市販のラッカースプレー（製品名：ラッカースプレーＡＴ（黒色）、アトムサポート株式会社。以下同じ）を塗布量が０．１ｋｇ／ｍ2となるように均一に塗布し、ついで２３℃、５０％ＲＨの環境下で２４時間乾燥したものを、試験板とした。
【００７０】
この試験板のラッカースプレーによる塗布面の上（以下、「落書き塗布」とも云う）、及び、モルタル面の上（（以下、「モルタル上」とも云う））のそれぞれに、実施例１〜４及び比較例１〜７の計１１種類の落書き対策水性塗料を、刷毛を用いて、塗布量が０．１５ｋｇ／ｍ2となるように、互いに異なる位置に塗布した。
【００７１】
塗布後、これら試験板を２３℃、５０％ＲＨの環境下で３０分間放置し、その後、各塗料が塗布された場所（２箇所）に、同じ塗料を、塗布量が０．１５ｋｇ／ｍ2となるように、重ね塗りし、さらに２３℃、５０％ＲＨの環境下で７日間放置して乾燥させた。
【００７２】
［試験項目］
１．塗膜の外観評価：ＪＩＳ  Ｋ  ５６００−１−１に準拠して、上記で形成された塗膜にむら、はじき、しわ、われ、はじき、つぶ等の異常の有無の判定を行った。このとき、外観に異常がない場合を十分であるとして「○」と、外観に何らかの異常がある場合を不十分であるとして「×」と、それぞれ評価した。
【００７３】
２．付着性評価：ＪＩＳ  Ｋ  ５６００−５−６に準拠して、２ｍｍ間隔で縦横各５マス、計２５マスのクロスカット後にセロハン製粘着テープ（ニチバン株式会社製セロテープ）で剥離試験を行い、試験結果の分類による判定を行った。付着性は分類０〜５の６段階中、分類０あるいは分類１であったとき、十分であるであるとして「○」と、分類２〜５であったときを不十分であるとして「×」と、それぞれ評価した。
【００７４】
３．耐候性評価：ＪＩＳ  Ｋ  ５６００−７−７に準拠して、キセノンウェザーメーターを用いて１２００時間の促進暴露試験を行った後に、塗膜外観の変色、変状の有無を確認した。このとき、外観に変色及び変状がない場合を十分であるとして「○」と、外観に変色及び変状がある場合を不十分であるとして「×」と、それぞれ評価した。
【００７５】
４．耐落書き性評価
耐落書き性評価として、落書き対策水性塗料の塗装後、比較的短期間内に落書きされた場合を想定した評価（４−１）と、落書き対策水性塗料の塗装から経時後に落書きがされた場合を想定した評価（４−２）の２つの場合に分けて行った。
【００７６】
＜４−１  塗装後、比較的短期間内に落書きされた場合を想定した評価＞
試験板に各落書き対策水性塗料を塗装し、７日後に各塗装面に再度、市販のラッカースプレーを塗布量が０．１ｋｇ／ｍ2となるように塗布し、落書き対策水性塗料の塗膜におけるしわ、われ、剥がれ等の変状の有無を判定した。
【００７７】
＜４−２  塗装から経時後に落書きされた場合を想定した評価＞
試験板に各落書き対策水性塗料を塗装した後、ＪＩＳ  Ｋ  ５６００−７−７によりキセノンウェザーメーターを用いた１２００時間の促進暴露試験を行った。各塗装面に再度、市販のラッカースプレーを塗布量が０．１ｋｇ／ｍ2となるように塗布し、落書き対策水性塗料の塗膜におけるしわ、われ、剥がれ等の変状の有無を判定した。
【００７８】
これら判定において、外観が正常であった場合を十分であるとして「○」と、外観にややしわが生じた場合を不十分であるとして「△」と、われや浮きの変状が生じた場合を不十分であるとして「×」と、それぞれ評価した。
【００７９】
５．落書き除去性評価
落書き除去性評価として、落書き対策水性塗料の塗膜の上に落書きされた場合、落書き後、比較的短期間内にその落書きの除去作業をおこなう場合を想定した評価（５−１）と、落書きされてから経時した後に除去作業をおこなう場合を想定した評価（５−２）の２つの場合に分けて行った。
【００８０】
＜５−１  落書き後、比較的短期間内に除去作業を行う場合を想定した評価＞
市販のラッカースプレーを用いて各落書き対策水性塗料の塗装面に塗布量が０．１ｋｇ／ｍ2となるように塗布し、ついで２３℃、５０％ＲＨの環境下で２４時間放置した後に、布粘着テープ（オリーブテープＮｏ．１４１  株式会社寺岡製作所）の粘着面の粘着性（タック）を利用し、布粘着テープをラッカースプレーによって形成された塗膜に、貼り合わせて剥がすと云う一連の動作を数回繰り返して塗膜を除去する、落書き除去試験を行って落書き除去性を判定した。
【００８１】
＜５−２  落書き後、経時した後に除去作業を行う場合を想定した評価＞
上記５−２の判定と同様に、ただし、ラッカースプレーによる塗布後、２３℃、５０％ＲＨの環境下で２４時間放置する代わりに、ＪＩＳ  Ｋ  ５６００−７−７によりキセノンウェザーメーターを用いた１２００時間の促進暴露試験を行った後に、上記同様に布粘着テープを用いた落書き除去試験を行って落書き除去性を判定した。
【００８２】
これら判定において、ラッカースプレーによって形成された塗膜が完全に除去できた場合を十分であるとして「○」と、除去できなかった場合を不十分として「×」と、それぞれ評価した。以上の評価結果を表３及び表４に併せて示す。
【００８３】
【表３】
2014005316.tif 000004
【００８４】
【表４】
2014005316.tif 000005
【００８５】
表３及び表４から、本発明に係る本発明の落書き対策塗料を用いると、コンクリートなどのモルタル面に塗布しても、あるいは、落書きされた箇所に塗布しても良好な塗装面が形成され、その塗装面は耐候性にも優れる。そして、本発明に係る落書き対策塗料の塗布直後であっても、また、塗布後経時した場合であっても、落書きの影響を受けない。さらに、本発明に係る落書き対策塗料による塗膜は、落書き直後でも、落書き後、経時した場合であっても、その落書きを容易に除去できることが理解される。
【００８６】
ここで、モルタル面に、本発明の落書き対策塗料（実施例２品）を塗布量が０．１５ｋｇ／ｍ2となるように塗布し形成した塗膜の断面写真（ガラスフィラーを見やすくなるように、明るさ及びコントラストを変更し、さらに、説明文を追加したもの）を図１に示す。これら写真および図から理解されるように本発明の塗料によって形成された塗膜内では、鱗片状フィラーは塗布面に平行に積層されて配置されていることが理解される。
【００８７】
なお、上記の試験において、実施例の塗料によって形成された塗膜面上へのラッカースプレーによる落書きを想定した塗布の際、すべての場合でラッカースプレーの塗料ははじかれ、塗布面を塗りつぶすような均一な塗布はできず、むらの大きいものとなかった。
【００８８】
また、水性スプレーによる落書きを想定し、別途、実施例１〜４の塗料によってそれぞれ形成された塗膜面上に市販の水性塗料スプレー（アトム水性スプレー（黒色）。アトムサポート株式会社）を塗布量が０．１ｋｇ／ｍ2となるように塗布し（このときの塗布でも塗料がはじかれて均一なものとならず、むらの大きいものであった）、２３℃、５０％ＲＨの環境下で２４時間放置した後、イソプロピルアルコールを含ませた布で擦ったところ、実施例１〜４の落書き対策塗料による塗膜を痛めることなく、それぞれの水性塗料スプレーによる塗膜を完全に除去できた。このことより、本発明の落書き対策塗料による塗膜面は、ラッカースプレーによる落書きのみならず、水性塗料スプレーによる落書きに対してもその落書き防止効果が有効であることが確認された。
【図１】
2014005316.tif 000006